(57)【特許請求の範囲】
【請求項１】
（メタ）アクリル酸エステル系光硬化性樹脂、及び両末端に炭素−炭素二重結合を含む酸素非含有硬化剤としてのジエン系ゴム化合物を含む粘着剤組成物であって、
前記ジエン系ゴム化合物は、両末端に炭素−炭素二重結合を含むポリブタジエン、両末端に炭素−炭素二重結合を含むイソプレンゴム、両末端に炭素−炭素二重結合を含むイソブチレン−イソプレンゴム、及びこれらの組み合わせからなる群より選択された一つを含む、粘着剤組成物。
【請求項２】
前記ジエン系ゴム化合物の重量平均分子量は３，０００〜２０，０００である、請求項１に記載の粘着剤組成物。
【請求項３】
前記ジエン系ゴム化合物は、周波数１００ｋＨｚで測定された誘電定数ｋ値が２．１〜２．５である、請求項１に記載の粘着剤組成物。
【請求項４】
前記（メタ）アクリル酸エステル系光硬化性樹脂１００重量部、及び
前記ジエン系ゴム化合物０．１〜２重量部を含む、請求項１に記載の粘着剤組成物。
【請求項５】
前記（メタ）アクリル酸エステル系光硬化性樹脂は、（メタ）アクリル酸エステルモノマー；及びヒドロキシ基含有モノマー、カルボキシル基含有モノマーまたは窒素含有モノマー及びこれらの組み合わせからなる群より選択された一つを含む架橋性モノマーが共に共重合された樹脂である、請求項１に記載の粘着剤組成物。
【請求項６】
前記（メタ）アクリル酸エステルモノマーはアルキル（メタ）アクリレートであり、前記アルキル（メタ）アクリレートのアルキルは線状もしくは分岐状のＣ１−Ｃ１４アルキルである、請求項５に記載の粘着剤組成物。
【請求項７】
前記（メタ）アクリル酸エステルモノマーは、メチル（メタ）アクリレート、エチル（メタ）アクリレート、ｎ−プロピル（メタ）アクリレート、イソプロピル（メタ）アクリレート、ｎ−ブチル（メタ）アクリレート、ｔ−ブチル（メタ）アクリレート、ｓｅｃ−ブチル（メタ）アクリレート、ペンチル（メタ）アクリレート、２−エチルヘキシル（メタ）アクリレート、２−エチルブチル（メタ）アクリレート、ｎ−オクチル（メタ）アクリレート、イソオクチル（メタ）アクリレート、イソボルニル（メタ）アクリレート、イソノニル（メタ）アクリレート及びこれらの組み合わせからなる群より選択された一つを含む、請求項５に記載の粘着剤組成物。
【請求項８】
前記架橋性モノマーは、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、２−ヒドロキシエチレングリコール（メタ）アクリレート、２−ヒドロキシプロピレングリコール（メタ）アクリレート、アクリル酸、メタクリル酸、２−（メタ）アクリロイルオキシ酢酸、３−（メタ）アクリロイルオキシプロピル酸、４−（メタ）アクリロイルオキシブチル酸、アクリル酸二量体、イタコン酸、マレイン酸、２−イソシアネートエチル（メタ）アクリレート、３−イソシアネートプロピル（メタ）アクリレート、４−イソシアネートブチル（メタ）アクリレート、（メタ）アクリルアミド、Ｎ−ビニルピロリドン、Ｎ−ビニルカプロラクタム及びこれらの組み合わせからなる群より選択された一つを含む、請求項５に記載の粘着剤組成物。
【請求項９】
光開始剤をさらに含む、請求項１に記載の粘着剤組成物。
【請求項１０】
前記光開始剤は、ベンゾイン系開始剤、ヒドロキシケトン系開始剤、アミノケトン系開始剤、カプロラクタム及びこれらの組み合わせからなる群より選択された一つを含む、請求項９に記載の粘着剤組成物。
【請求項１１】
請求項１〜１０のいずれか１項に記載の粘着剤組成物の光硬化物を含む粘着剤層を含む光学用粘着フィルム。
【請求項１２】
一面に導電層が形成された導電性プラスチックフィルム層、
前記導電層の上部に積層された請求項１１に記載の光学用粘着フィルム、及び
前記光学用粘着フィルムの上部に積層されたカバーウィンドウ層を含むタッチスクリーンパネル。
【請求項１３】
前記導電性プラスチックフィルム層は、導電性金属酸化物層が一面に形成されたポリエチレンテレフタレートフィルムである、請求項１２に記載のタッチスクリーンパネル。
【請求項１４】
前記カバーウィンドウ層は、透明なガラス代替プラスチックフィルムまたは強化ガラスである、請求項１２に記載のタッチスクリーンパネル。
【発明の詳細な説明】
【技術分野】
【０００１】
タッチスクリーンパネル用粘着剤組成物、光学用粘着フィルム、及びタッチスクリーンパネルに関する。
【背景技術】
【０００２】
近来、ＰＤＡ、移動通信端末または車両用ナビゲーション等のような電子機器が大きな市場を形成している。このような電子機器に求められる技術的な目標は、主に薄型化、軽量化、低電力消費化、高解像度化及び高輝度化等が挙げられる。
【０００３】
一方、入力操作部にタッチスクリーンまたはタッチパネルスイッチが設けられた電子機器は、軽量化及び破れ防止等のために、透明導電プラスチックフィルムが用いられている。その例としては、ポリエチレンテレフタレート（ＰｏｌｙＥｔｈｙｌｅｎＴｅｒｅｐｈｔｈａｌａｔｅ、ＰＥＴ）フィルムを基材とし、その一面にインジウムスズ酸化物（Ｉｎｄｉｕｍ  Ｔｉｎ  Ｏｘｉｄｅ、ＩＴＯ）等の導電層を形成したフィルムがあり、前記フィルムは、粘着剤層によって導電性ガラス、補強材またはデコフィルム等に積層されている。
【０００４】
前記粘着剤層はタッチ感度、耐久性等の様々な物性が求められる。
【発明の概要】
【発明が解決しようとする課題】
【０００５】
本発明の一実現例は、タッチに対する感度に優れ、優れた信頼性を有する粘着剤組成物を提供する。
【０００６】
本発明の他の実現例は、前記粘着剤組成物から製造された光学用粘着フィルムを提供する。
【０００７】
本発明のまた他の実現例は、前記タッチスクリーンパネル用粘着剤組成物から製造された光学用粘着フィルムを適用したタッチスクリーンパネルを提供する。
【課題を解決するための手段】
【０００８】
本発明の一実現例において、（メタ）アクリル酸エステル系光硬化性樹脂、及び酸素非含有２官能ジエン系ゴム硬化剤を含む粘着剤組成物を提供する。
【０００９】
前記酸素非含有２官能ジエン系ゴム硬化剤は両末端にジエン系２官能基を含んでもよい。
【００１０】
前記酸素非含有２官能ジエン系ゴム硬化剤は、例えば、２官能ポリブタジエン、２官能イソプレンゴム、２官能イソブチレン−イソプレンゴムまたは２官能スチレン−ブチレンゴム等であるか、これらの組み合わせからなる群より選択された一つを含んでもよい。
【００１１】
前記酸素非含有２官能ジエン系ゴム硬化剤の重量平均分子量が３，０００〜２０，０００であってもよい。
【００１２】
前記酸素非含有２官能ジエン系ゴム硬化剤は、周波数１００ｋＨｚで測定された誘電定数ｋ値が２．１〜２．５であってもよい。
【００１３】
前記（メタ）アクリル酸エステル系光硬化性樹脂１００重量部、及び前記酸素非含有２官能ジエン系ゴム硬化剤０．１〜２重量部を含んでもよい。
【００１４】
前記（メタ）アクリル酸エステル系光硬化性樹脂は、（メタ）アクリル酸エステルモノマー；及びヒドロキシ基含有モノマー、カルボキシル基含有モノマーまたは窒素含有モノマー及びこれらの組み合わせからなる群より選択された少なくとも一つを含む架橋性モノマーが共に共重合された樹脂であってもよい。
【００１５】
前記（メタ）アクリル酸エステルモノマーはアルキル（メタ）アクリレートであり、前記アルキル（メタ）アクリレートのアルキルは線状もしくは分岐状のＣ１−Ｃ１４アルキルであってもよい。
【００１６】
前記（メタ）アクリル酸エステルモノマーは、メチル（メタ）アクリレート、エチル（メタ）アクリレート、ｎ−プロピル（メタ）アクリレート、イソプロピル（メタ）アクリレート、ｎ−ブチル（メタ）アクリレート、ｔ−ブチル（メタ）アクリレート、ｓｅｃ−ブチル（メタ）アクリレート、ペンチル（メタ）アクリレート、２−エチルヘキシル（メタ）アクリレート、２−エチルブチル（メタ）アクリレート、ｎ−オクチル（メタ）アクリレート、イソオクチル（メタ）アクリレート、イソボルニル（メタ）アクリレート、イソノニル（メタ）アクリレート及びこれらの組み合わせからなる群より選択された一つを含んでもよい。
【００１７】
前記架橋性モノマーは、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、２−ヒドロキシエチレングリコール（メタ）アクリレート、２−ヒドロキシプロピレングリコール（メタ）アクリレート、アクリル酸、メタクリル酸、２−（メタ）アクリロイルオキシ酢酸、３−（メタ）アクリロイルオキシプロピル酸、４−（メタ）アクリロイルオキシブチル酸、アクリル酸二量体、イタコン酸、マレイン酸、２−イソシアネートエチル（メタ）アクリレート、３−イソシアネートプロピル（メタ）アクリレート、４−イソシアネートブチル（メタ）アクリレート、（メタ）アクリルアミド、Ｎ−ビニルピロリドン、Ｎ−ビニルカプロラクタム及びこれらの組み合わせからなる群より選択された一つを含んでもよい。
【００１８】
前記粘着剤組成物は光開始剤をさらに含んでもよい。
【００１９】
前記光開始剤は、ベンゾイン系開始剤、ヒドロキシケトン系開始剤、アミノケトン系開始剤、カプロラクタム及びこれらの組み合わせからなる群より選択された一つを含んでもよい。
【００２０】
本発明の他の実現例において、前記粘着剤組成物の光硬化物を含む粘着剤層を含む光学用粘着フィルムを提供する。
【００２１】
本発明のまた他の実現例において、一面に導電層が形成された導電性プラスチックフィルム層、前記導電層の上部に積層された前記光学用粘着フィルム、及び前記光学用粘着フィルムの上部に積層されたカバーウィンドウ層を含むタッチスクリーンパネルを提供する。
【００２２】
前記導電性プラスチックフィルム層は、導電性金属酸化物層が一面に形成されたポリエチレンテレフタレートフィルムであってもよい。
【００２３】
前記カバーウィンドウは、透明なガラス代替プラスチックフィルムまたは強化ガラスであってもよい。
【発明の効果】
【００２４】
前記粘着剤組成物から製造された光学用粘着フィルムは、タッチに対する感度に非常に優れ、且つ、優れた信頼性を有する。
【図面の簡単な説明】
【００２５】
【図１】本発明の一実現例によるタッチスクリーンパネルの概略的な断面図である。
【発明を実施するための形態】
【００２６】
以下、本発明の実現例について詳細に説明することにする。但し、これは例示として提示されるものであって、これにより本発明が制限されるものではなく、本発明は後述する請求項の範疇により定義されるのみである。
【００２７】
本発明は、（メタ）アクリル酸エステル系光硬化性樹脂、及び酸素非含有２官能ジエン系ゴム硬化剤を含む粘着剤組成物を提供する。
【００２８】
モバイル、タブレットＰＣ等のような表示装置のタッチスクリーンパネルの製造時、一面に導電層が形成された導電性プラスチックフィルム層とカバーウィンドウ層を貼り合わせるための結合媒体として用いられる光学用粘着フィルムが前記粘着剤組成物から製造されることができる。
【００２９】
前記粘着剤組成物の前記（メタ）アクリル酸エステル系光硬化性樹脂を光硬化させて光学用粘着フィルムが形成され、前記光学用粘着フィルムは光学的に透明に形成されてタッチスクリーンパネルに適用することができ、また、低い誘電率を有する。このように低い誘電率を有する光学用粘着フィルムは、タッチに対する感度が増大してタッチスクリーンパネルに適用するのに有用である。
【００３０】
前記粘着剤組成物のうち酸素非含有２官能ジエン系ゴム硬化剤は低い誘電率を有する物質であって、前記光学用粘着フィルムが低い誘電率を実現するのに寄与する。
【００３１】
前記酸素非含有２官能ジエン系ゴム硬化剤は、低い誘電率を有し、且つ、２官能であるため、硬化時に前記（メタ）アクリル酸エステル系光硬化性樹脂間の架橋剤として作用することができる。
【００３２】
具体的に、前記酸素非含有２官能ジエン系ゴム硬化剤は両末端にジエン系２官能基を含むことができる。
【００３３】
前記酸素非含有２官能ジエン系ゴム硬化剤は、電気陰性度の高い酸素を含有しないので非極性であり、低誘電率の実現が可能である。
【００３４】
前記酸素非含有２官能ジエン系ゴム硬化剤は、前述したように、２官能を有するので架橋の役割が可能であるが、但し、３官能以上の多官能であってはならない。すなわち、前記酸素非含有２官能ジエン系ゴム硬化剤は２官能であるため、前記（メタ）アクリル酸エステル系光硬化性樹脂と共に組み合わせられて粘着フィルムの製造に好適である。なぜなら、（メタ）アクリル酸エステル系光硬化性樹脂が硬化後にある程度の硬度を持つようになるが、仮に前記硬化剤として３官能以上の多官能化合物を用いると、架橋サイトが増えることによって、それより製造される粘着フィルムが過度に固くなるため、粘着フィルムとしては好適ではない。
【００３５】
したがって、前記酸素非含有２官能ジエン系ゴム硬化剤は、両末端のジエン系官能基の以外に他の官能基を含まなくてもよい。
【００３６】
前記酸素非含有２官能ジエン系ゴム硬化剤の重量平均分子量が約３，０００〜約２０，０００であってもよい。すなわち、前記酸素非含有２官能ジエン系ゴム硬化剤の前記重量平均分子量レベルのジエン系ゴム化合物として、樹脂またはオリゴマー形態であってもよい。前記範囲の重量平均分子量を有する酸素非含有２官能ジエン系ゴム硬化剤は硬化剤として好適に作用することができる。
【００３７】
前記酸素非含有２官能ジエン系ゴム硬化剤は、周波数１００ｋＨｚで測定された誘電定数ｋ値が約２．１〜約２．５であってもよい。
【００３８】
前記酸素非含有２官能ジエン系ゴム硬化剤は、２官能ポリブタジエン、２官能イソプレンゴム、２官能イソブチレン−イソプレンゴム、２官能スチレン−ブチレンゴム等またはこれらの組み合わせを含むことができる。
【００３９】
このように、前記タッチスクリーンパネル用粘着剤組成物は前記酸素非含有２官能ジエン系ゴム硬化剤を含んで低い誘電率を持つように製造され、具体的には、周波数１００ｋＨｚで測定された誘電定数ｋ値が３．０以下になるように製造されることができる。低い誘電率を有するタッチスクリーンパネル用粘着剤組成物から製造された光学用粘着フィルムはタッチ感度に優れる。
【００４０】
前記粘着剤組成物は、前記（メタ）アクリル酸エステル系光硬化性樹脂約１００重量部、及び前記酸素非含有２官能ジエン系ゴム硬化剤約０．１〜約２重量部を含むことができる。
【００４１】
前記（メタ）アクリル酸エステル系光硬化性樹脂は、（メタ）アクリル酸エステルモノマー；及びヒドロキシ基含有モノマー、カルボキシル基含有モノマーまたは窒素含有モノマー及びこれらの組み合わせからなる群より選択された少なくとも一つを含む架橋性モノマーが共に共重合された樹脂であってもよい。
【００４２】
前記（メタ）アクリル酸エステルモノマーは具体的にはアルキル（メタ）アクリレートであり、前記アルキル（メタ）アクリレートのアルキルは線状もしくは分岐状のＣ１−Ｃ１４アルキルであってもよい。
【００４３】
前記（メタ）アクリル酸エステルモノマーは、メチル（メタ）アクリレート、エチル（メタ）アクリレート、ｎ−プロピル（メタ）アクリレート、イソプロピル（メタ）アクリレート、ｎ−ブチル（メタ）アクリレート、ｔ−ブチル（メタ）アクリレート、ｓｅｃ−ブチル（メタ）アクリレート、ペンチル（メタ）アクリレート、２−エチルヘキシル（メタ）アクリレート、２−エチルブチル（メタ）アクリレート、ｎ−オクチル（メタ）アクリレート、イソオクチル（メタ）アクリレート、イソボルニル（メタ）アクリレート、イソノニル（メタ）アクリレート等であってもよく、またはこれらの組み合わせを含むことができる。
【００４４】
前記架橋性モノマーは、分子構造内に共重合性官能基（例えば、炭素−炭素二重結合）及び架橋性官能基を同時に含むモノマーを意味する。
【００４５】
前記架橋性モノマーは、例えば、ヒドロキシ基含有単量体、カルボキシル基含有単量体または窒素含有単量体及びこれらの組み合わせからなる群より選択された一つを含むことができるが、これらに限定されるものではない。
【００４６】
前記架橋性モノマーは、具体的には２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、２−ヒドロキシエチレングリコール（メタ）アクリレート、２−ヒドロキシプロピレングリコール（メタ）アクリレート等のようなヒドロキシ基含有単量体；アクリル酸、メタクリル酸、２−（メタ）アクリロイルオキシ酢酸、３−（メタ）アクリロイルオキシプロピル酸、４−（メタ）アクリロイルオキシブチル酸、アクリル酸二量体、イタコン酸、マレイン酸等のようなカルボキシル基含有単量体；２−イソシアネートエチル（メタ）アクリレート、３−イソシアネートプロピル（メタ）アクリレート、４−イソシアネートブチル（メタ）アクリレート、（メタ）アクリルアミド、Ｎ−ビニルピロリドン、Ｎ−ビニルカプロラクタム等のような窒素含有単量体等であってもよく、これらの組み合わせからなる群より選択された一つを含むことができる。
【００４７】
前記粘着剤組成物は光硬化形組成物であって、重合度を調節するために光開始剤をさらに含むことができる。前記光開始剤は、前記（メタ）アクリル酸エステル系光硬化性樹脂１００重量部を基準に０．０１〜１０重量部の含量で用いられることができ、前記光開始剤の種類は、光照射によりラジカルを発生させ、重合反応を開始できるものであれば特に限定されず、例えば、ベンゾイン系開始剤、ヒドロキシケトン系開始剤、アミノケトン系開始剤、カプロラクタム及びこれらの組み合わせからなる群より選択された一つを含むことができる。
【００４８】
また、前記粘着剤組成物は、発明の効果に影響を及ぼさない範囲内で、エポキシ樹脂、架橋剤、紫外線安定剤、酸化防止剤、調色剤、補強剤、充填剤、消泡剤、界面活性剤、可塑剤及びこれらの組み合わせからなる群より選択された一つ以上の添加剤をさらに含むことができる。
【００４９】
本発明のまた他の実現例において、前記粘着剤組成物の光硬化物を含む光学用粘着フィルムを提供する。
【００５０】
前記タッチスクリーンパネル用粘着剤組成物を基材層上に塗布した後、光照射により光硬化して光学用粘着フィルムを製造することができる。「光照射」とは光開始剤または重合性化合物に影響を与えて重合反応を誘発できる電磁波の照射を意味し、前記で電磁波はマイクロ波、赤外線、紫外線、Ｘ線及びγ線は勿論、α−粒子線、陽子ビーム（ｐｒｏｔｏｎ  ｂｅａｍ）、中性子ビーム（ｎｅｕｔｒｏｎ  ｂｅａｍ）及び電子線（ｅｌｅｃｔｒｏｎ  ｂｅａｍ）のような粒子ビームを総称する意味として用いられる。
【００５１】
前記粘着剤組成物を光硬化させて前記光学用粘着フィルムを製造する方法は特に制限されない。例えば、上述した前記粘着剤組成物またはそれに溶剤を追加して製造したコーティング液を、バーコーター等の公知の手段で適切な工程で基材に塗布し硬化させる方法により前記光学用粘着フィルムを製造することができる。
【００５２】
前記硬化過程は、粘着剤組成物またはコーティング液の内部に含まれた揮発成分または反応残留物のような気泡誘発成分を十分に除去した後に実行して、前記硬化物の架橋密度または分子量、弾性率等を適切に付与し、高温状態で粘着界面に存在する気泡が大きくなって内部に散乱体を形成する問題等を防止することができる。
【００５３】
また、前記粘着剤組成物またはそのコーティング液を硬化させる方法は特に限定されるものではなく、例えば、前記粘着剤組成物またはそのコーティング液によって形成されたコーティング層に紫外線を照射するか、所定条件でエイジング（ａｇｉｎｇ）する工程を経て硬化工程を実行することができる。
【００５４】
前記光硬化は、例えばＵＶ照射によって実行することができる。
【００５５】
前記光硬化するために行うＵＶ照射は、通常的に用いられるメタルハライドランプ（Ｍｅｔａｌ  ｈａｌｉｄｅ  ｌａｍｐ）で約１０秒〜約１５秒間行うことができる。
【００５６】
前記ＵＶ照射される光量は、好ましくは約０．５Ｊ／ｃｍ２〜約２．０Ｊ／ｃｍ２であり、より好ましくは約１．０Ｊ／ｃｍ２〜約１．５Ｊ／ｃｍ２である。
【００５７】
前記光学用粘着フィルムは、厚さが約５０μｍ〜約３００μｍ、具体的には約１００μｍ〜約２００μｍであってもよい。前記光学用粘着フィルムが前記範囲の厚さを有するようにして、薄型のタッチパネルまたはタッチスクリーンに適用することができ、且つ、耐久性に優れた粘着フィルムを実現することができる。
【００５８】
本発明のまた他の実現例において、一面に導電層が形成された導電性プラスチックフィルム層、前記導電層の上部に積層された前記光学用粘着フィルム、及び前記光学用粘着フィルムの上部に積層されたカバーウィンドウ層を含むタッチスクリーンパネルを提供する。
【００５９】
前記カバーウィンドウ層は、強化ガラスまたは強化ガラスを代替できる素材として開発された透明なガラス代替プラスチックフィルムを用いることができる。前記ガラス代替プラスチックフィルムの場合、多層構造として、各層に様々な機能性を付与して形成することができる。
【００６０】
図１は、前記タッチスクリーンパネル１００の概略的な断面図である。
【００６１】
図１において、前記タッチスクリーンパネル１００は、カバーウィンドウ層１５０、光学用粘着フィルム１１０、プラスチック基材層１３１上の一面に導電層１３２が形成された導電性プラスチックフィルム層１３０、及び透明基板１６０を含むことができる。また、前記のような各層を含むタッチスクリーンパネル１００は、液晶表示装置（ＬＣＤ）１７０等のような表示装置に付着されてもよい。
【００６２】
前記光学用粘着フィルム１１０は前記粘着剤組成物が光硬化されて形成された層であり、前記光学用粘着フィルム１１０に関する詳細な説明は前述したとおりである。
【００６３】
前記導電性プラスチックフィルム層１３０の具体的な種類は特に制限されるものではなく、本分野の公知の導電性フィルムを用いることができる。例えば、前記導電性フィルム１３０として、一面に導電層１３２としてＩＴＯ電極層が形成された透明プラスチックフィルムであってもよい。具体的には、前記プラスチック基材層１３１を形成する前記透明プラスチックフィルムとしてはポリエチレンテレフタレートフィルム、ポリテトラフルオロエチレンフィルム、ポリエチレンフィルム、ポリプロピレンフィルム、ポリブテンフィルム、ポリブタジエンフィルム、塩化ビニル共重合体フィルム、ポリウレタンフィルム、エチレン−ビニルアセテートフィルム、エチレン−プロピレン共重合体フィルム、エチレン−アクリル酸エチル共重合体フィルム、エチレン−アクリル酸メチル共重合体フィルムまたはポリイミドフィルム等を用いることができるが、これらに制限されるものではない。より具体的には、前記プラスチック基材層１３１はポリエチレンテレフタレート（ＰＥＴ）フィルムであってもよい。
【００６４】
以下、本発明の実施例及び比較例について記載する。このような下記の実施例は本発明の一実施例に過ぎず、本発明が下記の実施例に限定されるものではない。
【実施例】
【００６５】
実施例１
エチルヘキシルアクリレート８５重量部及び架橋性モノマーとしてヒドロキシプロピルアクリレート１５重量部を１リットルのガラス反応器に入れて熱重合させて、粘度３５ｃＰの光硬化性アクリル系共重合樹脂シロップを得た。前記光硬化性アクリル系共重合樹脂シロップに対して測定された水酸価の計算値は６２ｍｇＫＯＨ／ｇである。得られた光硬化性アクリル系共重合樹脂１００重量部（固形分基準）に対し、２官能ブタジエンゴム硬化剤０．５重量部、光開始剤としてａ，ａ−メトキシ−ａ−ヒドロキシアセトフェノン（Ｉrｇａｃｕｒｅ  ６５１、Ｃｉｂａ社製）０．５重量部、架橋剤として１，６−ヘキサンジオールジアクリレート（ＨＤＤＡ）０．３５重量部を混合した後に十分に攪拌して粘着剤組成物を製造した。次に、前記粘着剤組成物を１００μｍ厚さで成膜し光硬化して硬化フィルムとして光学用粘着フィルムを製造した。
【００６６】
実施例２
実施例１と同様の方法により光硬化性アクリル系共重合樹脂シロップを製造し、得られた光硬化性アクリル系共重合樹脂１００重量部に対して２官能ブタジエンゴム硬化剤２．０重量部を用いたことを除いては、実施例１と同様の方法により光学用粘着フィルムを製造した。
【００６７】
比較例１
実施例１と同様の方法により光硬化性アクリル系共重合樹脂シロップを製造し、得られた光硬化性アクリル系共重合樹脂１００重量部に対して２官能ブタジエンゴム硬化剤の代わりに２官能ウレタン硬化剤０．５重量部を用いたことを除いては、実施例１と同様の方法により光学用粘着フィルムを製造した。
【００６８】
比較例２
実施例１と同様の方法により光硬化性アクリル系共重合樹脂シロップを製造し、得られた光硬化性アクリル系共重合樹脂１００重量部に対して２官能ブタジエンゴム硬化剤の代わりに２官能ウレタン硬化剤２．０重量部を用いたことを除いては、実施例１と同様の方法により光学用粘着フィルムを製造した。
【００６９】
評価
実験例１
下記機器と下記条件により、前記実施例１−２及び比較例１−２で製造された光学用粘着フィルムの両面に電極を接触させた後に誘電定数ｋ値を測定し、下記の表１に示す。
【００７０】
機器：Ａｇｉｌｅｎｔ  Ｔｅｃｈｎｏｌｏｇｉｅｓ  Ｅ４９８０Ａ  ＬＣＲ  ｍｅｔｅｒ
テスト周波数（Ｔｅｓｔ  Ｆｒｅｑｕｅｎｃｉｅｓ）：２０Ｈｚ−２ＭＨｚ
電極直径（Ｅｌｅｃｔｒｏｄｅ  ｄｉａｍｅｔｅｒ）：５ｍｍ
【００７１】
実験例２
前記実施例１−２及び比較例１−２で製造された光学用粘着フィルムを用いてガラス／粘着フィルム／ガラスの積層構造を製作した後、恒温恒湿器（８５℃／８５％ＲＨ）に３日間放置後に肉眼で気泡発生の有無を確認した。
【００７２】
実験例３
前記実施例１−２及び比較例１−２で製造された光学用粘着フィルムを用いてガラス／粘着フィルム／ガラスの積層構造を製作した後、（−４０℃  １時間／８０℃  １時間）を１サイクルにして３０サイクルを行った後に肉眼で気泡発生の有無を確認し、下記の表１に示す。
【００７３】
【表１】
0006490802.tif 000002
【００７４】
前記表１に示すように、比較例１は気泡が発生し、比較例２は誘電率が相対的に高かったが、実施例１−２は気泡が発生せずに優れた信頼性を示し、且つ、低い誘電率を実現したことを確認することができる。
【００７５】
以上、本発明の好ましい実施例について詳細に説明したが、本発明の権利範囲はこれに限定されるものではなく、下記の請求範囲に定義された本発明の基本概念を用いた当業者の色々な変形及び改良形態も本発明の権利範囲に属すると言える。
【符号の説明】
【００７６】
１００  ・・・タッチスクリーンパネル
１１０  ・・・光学用粘着フィルム
１３１  ・・・プラスチック基材層
１３２  ・・・導電層
１３０  ・・・導電性プラスチックフィルム層
１５０  ・・・カバーウィンドウ層
１６０  ・・・透明基板
１７０  ・・・液晶表示装置（ＬＣＤ）
【図１】
0006490802.tif 000003